Brevet FR2957344A1 — publié le 20110916

La présente invention concerne le domaine des agents de rétention d'eau pour compositions cimentaires, ainsi que les compositions cimentaires les contenant. Les compositions cimentaires sont généralement constituées de ciment, d'eau et d'un ou plusieurs adjuvants selon les propriétés recherchées pour ces dernières. Les mortiers et bétons renferment en outre des composants inertes, tels que du sable ou des granulats de taille supérieure. Comme leur nom l'indique, les adjuvants appelés agents de rétention d'eau ont pour but de maintenir l'eau au sein de cesdites compositions cimentaires. En effet, lorsque cette composition elle-même, ou sous la forme de mortier ou de ~o béton, est mise en contact avec un support absorbant poreux (tel que briques en terre cuite, sols argileux, ...) l'eau présente dans ladite composition cimentaire a tendance à migrer par capillarité vers ledit support réduisant ainsi la teneur en eau de ladite composition cimentaire. Une situation symétrique à savoir, un enrichissement excessif en eau, peut se produire quand la composition cimentaire est en contact avec une 15 source d'eau (par exemple béton dans les gâchages en profondeur pour des pieux de fondation). On entend donc par agent de rétention d'eau un agent qui maintient la teneur en eau de la composition cimentaire dans des limites adéquates, sans appauvrissement, ni enrichissement de la teneur en eau. 20 Dans tous ces cas, les propriétés de la composition cimentaire se trouvent altérées de façon non souhaitée (risques de fissuration ou de laitance pour les mortiers, altérations locales du ratio Eau/Ciment pour le béton etc.). Les adjuvants à fonction de rétention d'eau fréquemment employés sont généralement des polysaccharides tels que des éthers de cellulose comme la méthylcellulose, la 25 carboxyméthylcellulose, l'hydroxyéthylcellulose, ou encore l'éthyhydroxyéthylcellulose. Ces adjuvants sont toujours introduits dans la pâte cimentaire sous forme de poudre avant ou lors du gâchage avec l'eau. Sur chantier, il est difficile de doser avec précision de telles poudres. En outre, se pose le problème de leur homogénéisation dans les compositions cimentaires qu'elles soient ajoutées avant, pendant, ou après le gâchage avec l'eau. Un but de l'invention est donc de proposer un adjuvant rétenteur d'eau sous une autre forme que sous la forme pulvérulente, à savoir sous une forme liquide. Il a donc été recherché d'introduire de tels polysaccharides sous forme liquide. s Si les polysaccharides sont solubles à faible concentration dans l'eau, lorsque l'on souhaite augmenter leur concentration au-delà de 5 % en poids par exemple, leur solubilité n'est pas totale et l'on obtient très souvent des compositions à viscosité très importante, voire des compositions pâteuses ou des gels qu'il est ensuite très difficile d'utiliser : transvasement et pompage étant alors très difficiles ou impossibles. 10 Si, d'autre part, les polysaccharides sont dispersés dans un milieu liquide dans lequel ils ne sont pas solubles, ils engendrent des suspensions liquides en général instables, à cause de la différence de densité entre les particules et le milieu liquide. Ces suspensions peuvent présenter au cours du temps une décantation ou un phénomène de crémage conduisant à un dépôt sur les parois du récipient les contenant. Dans 15 certains cas, ces suspensions présentent l'un des deux phénomènes suite à une variation de température. Dans d'autres, elles peuvent présenter l'un ou l'autre des deux phénomènes (décantation ou crémage) selon la température d'exposition. Par ailleurs, le brevet US 5,028,263 de la Société AQUALON décrit des suspensions aqueuses de polymères anioniques ou non ioniques tels que des éthers cellulosiques 20 dispersés dans des solutions aqueuses à forte teneur en sel d'ammonium. Or de tels sels ne sont pas compatibles avec une utilisation en milieu cimentaire car ils réagissent avec le Ca(OH)2 et accélèrent la dégradation du béton. La présente invention a pour but de palier aux inconvénients ci-dessus en proposant un agent de rétention d'eau sous la forme d'une suspension aqueuse liquide de 25 polysaccharide qui puisse être utilisée dans des compositions cimentaires. En effet, il a été découvert de manière surprenante que la mise en suspension de polysaccharide dans une solution aqueuse d'une certaine force ionique en présence d'une argile de type attapulgite et d'une poudre minérale micronisées permettait de stabiliser ladite suspension de polysaccharide au moins dans une certaine plage de 30 température. A cet effet, l'agent de rétention d'eau pour composition cimentaire selon l'invention est caractérisé en ce qu'il se présente sous la forme d'une suspension aqueuse liquide d'au moins un polysaccharide à une concentration massique comprise entre 15 et 30 % dans une solution aqueuse d'un sel de base forte, à l'exclusion de sels d'ammonium, de force ionique comprise entre 1,25 mol/L et 15 mol/L, présentant un pH supérieur à 9 et renfermant une attapulgite sous forme micronisée et au moins une poudre minérale non phylliteuse, ci-après dénommée (iller, inerte chimiquement dans ladite suspension aqueuse, de granulométrie comprise entre 0,1 et 100 micromètres, ladite suspension aqueuse étant stable au moins dans une gamme de température allant de 5°C à 30°C. Ainsi, une forte concentration massique en polysaccharide permet une utilisation de cette suspension aqueuse dans de nombreuses situations et permet d'introduire une forte proportion en polysaccharide sans augmenter la teneur en adjuvant (qui ne doit pas dépasser 5 % de la masse du ciment). En outre, cette stabilité sur une plage de température allant d'au moins 5°C à 30°C autorise leur stockage, transport et mise en œuvre dans des compositions cimentaires dans la plupart des utilisations, notamment sur chantiers. La teneur massique en attapulgite de la suspension aqueuse est avantageusement comprise entre 0,1 % et 5 %, de préférence entre 0,2 % et 0,8 %. Parmi les argiles testés, l'attapulgite (ou polygorskite) est un phyllosilicate qui permet de manière surprenante de stabiliser la suspension de polysaccharides selon l'invention vis-à-vis des variations de température (notamment entre 5 et 30 °C). Les exemples comparatifs décrits plus loin dans la description montrent que d'autres argiles telles que la bentonite ou la kaolinite, aux mêmes concentrations, ne sont pas 25 du tout efficaces. De manière avantageuse, le tiller est un tiller siliceux, de préférence cristallin, de masse volumique comprise entre 2,60 et 2,80 g/mL. Il peut s'agir par exemple de silice micronisée. De préférence, ce (iller présente une courbe granulométrique dont la valeur D50 est 30 comprise entre 1 et 12 micromètres, de préférence entre 2 et 8 micromètres. Sa teneur massique est avantageusement comprise entre 0,1 et 5 %, de préférence entre 0,35 et 1,5 % de ladite suspension aqueuse. La concentration massique préférée en polysaccharide(s) est comprise entre 18 et 25 % de ladite suspension aqueuse. La suspension aqueuse est réalisée par la préparation tout d'abord de la solution aqueuse de force ionique comprise entre 1,25 mol/L et 15 mol/L, de préférence comprise entre 2,5 mol/L et 12,5 mol/L et avantageusement entre 5 et 10 mol/L. Le sel de base forte utilisé pour préparer cette solution aqueuse peut être, par exemple, K2CO3, K3PO4, Na2CO3, ou NaH2PO4. On évite également dans cette solution, si l'on souhaite mettre en oeuvre ladite suspension dans le domaine cimentaire, la présence d'halogénures, ainsi que celle des sulfates. Le polysaccharide se présente sous la forme d'une poudre sèche et sa courbe granulométrique à sec présente une valeur D50 comprise entre 10 et 200 pm, de préférence entre 50 et 150 pm. De manière avantageuse, le polysaccharide est choisi parmi une hydroxy alkyl cellulose ou un hydroxy alkyl guar comportant un groupement alkyl en C2 à C8, ou un mélange de ceux-ci. L'hydroxy alkyl cellulose peut être choisie parmi une hydroxy ethyl cellulose (HEC), une méthyl-hydroxy-propyl cellulose (MHPC), une hydroxyéthylcellulose modifiée 20 hydrophobe (HM HEC), ou un mélange de celles-ci. Dans le domaine cimentaire, il s'est avéré que l'agent de rétention d'eau sous la forme d'une suspension aqueuse, tel que décrit ci-dessus, pouvait être utilisé dans des compositions cimentaires pour augmenter à la fois leur viscosité et leur capacité à retenir l'eau en leur sein, voire sans affecter leur étalement. En effet, il a été constaté 25 de manière surprenante que dans le cas, notamment, où le polysaccharide utilisé est une hydroxyalkylcellulose, il ne réduit pas l'étalement de ces compositions cimentaires dans lesquelles il est incorporé. Ainsi la présente invention porte également sur une composition cimentaire à base de ciment et d'eau caractérisée en ce qu'elle renferme, en tant qu'agent rétenteur d'eau, une suspension aqueuse liquide telle que mentionnée ci-dessus en une teneur comprise entre 0,1 et 5 % environ en poids de ciment, de préférence entre 0,1 et 2 °la en poids de ciment. La présente invention va être illustrée à l'aide des exemples non limitatifs suivants : 5 EXEMPLES : Exemple 1 - Comparatif Une solution aqueuse de carbonate de potassium (K2CO3) est préparée selon une concentration massique de 32 g de K2CO3 dans 100 g d'eau. La force ionique de cette solution est voisine de 7 mol/L. 10 Si l'on introduit un polysaccharide tel que hydroxy éthyl cellulose dans cette solution, selon des fractions massiques comprises entre 18 et 22 % en poids, on constate que les particules ne se dissolvent pas et que cette suspension présente une séparation de phase sous la forme d'un crémage visible au bout de 12 h de stockage. Ce crémage correspond à environ 1/10è` e de la hauteur de la suspension. 15 La masse volumique de la solution est ici à 20°C de 1,2296 g/mL. Pour éviter cette tendance au phénomène de crémage, il peut être possible soit de réduire la masse volumique de la phase aqueuse (solution de K2CO3), soit augmenter la masse volumique de la suspension (particules de HEC). La première solution est difficilement réalisable, il a donc été envisagé d'agir sur la 20 densité des particules en suspension en les chargeant d'une substance solide qui peut, par exemple, rester solidaire des particules d'hydroxy éthyl cellulose hydratées en suspension, Il s'avère que dans le cas présent, les particules sèches de HEC présentent un D50 de 85 micromètres. Des fillers siliceux ont été envisagés en vue de leur stabilité chimique 25 vis-à-vis de la solution de K2CO3. Différents fillers de différentes granulométries ont été testés, ces fillers siliceux présentant une densité comprise entre 2,6 et 2,7. Ces fillers sont présentés dans le tableau 1 ci-dessous. Tableau 1 û Granulométrie des fillers sélectionnés > 5 pm D50 D10 D90 Filler siliceux A 77 % 11 im 32 pm 3 pm Filler siliceux B 57,4 % 5,8 pm 13,7 pm 2,21 pm Filler siliceux C 33,8 °/a 3,6 im 9,9 pm 1,54 pm Filler siliceux D 13,7 % 2,4 pm 5,7 pm 1,0 im Les effets de ces différents fillers sur la suspension de référence sont présentés dans le tableau 2 ci-après. Les fillers ont été ajoutés sous agitation à la solution de K2CO3 avant que l'ajout du polysaccharide hydroxy éthyl cellulose. Après repos de 12 heures, on observe (voir tableau 2) que les suspensions renfermant du filler B, C et D présentent un faible crémage, dont la fraction de la hauteur est inférieure à 1/20, plus faible que la suspension de référence, et celle avec le filler A, io Le filler B a donc été retenu pour la suite en considérant que des fillers à granulométrie plus fine et donc un niveau de broyage supérieur (c'est-à-dire à coût supérieur) ne présentent pas d'avantages significatifs. Pour ces échantillons ainsi que pour les essais des exemples ci-après, a été mis en oeuvre l'appareillage dénommé Turbiscan®. Le Turbiscan® est un dispositif dont le 15 fonctionnement est basé sur la diffusion de la lumière. Un faisceau laser investit un échantillon à l'intérieur d'un tube à essai. Selon la taille, la concentration et l'état de surface des particules, une fraction de la lumière est transmise dans la même direction d'incidence et une fraction est rétrodiffusée en différentes directions. Deux capteurs mesurent l'intensité du signal transmis (angle de déflection 0°) et du signal rétrodiffusé 20 (angle de déflection égal à 135°). La source lumineuse se déplace sur toute la hauteur de l'échantillon mettant ainsi en évidence les éventuelles différences de composition et notamment une séparation de phases (brusques variations des signaux de lumière transmise ou rétrodiffusée en fonction de la hauteur). Les fractions d'intensité transmises et rétrodiffusées peuvent alors être représentées en fonction de la hauteur 25 de l'échantillon. De ces graphiques sont déduites les hauteurs de chacune des phases permettant de quantifier la séparation de phases. Dans les exemples ci-après, la stabilité à 12 h exprime la valeur arrondie, et la mesure Turbiscan0 12 heures la valeur plus précise en %, de la fraction de la hauteur de la phase séparée : une fraction positive représente un phénomène de crémage, une fraction négative représente un phénomène de décantation. Tableau 2 ù Comparaison de l'effet de différents fillers sur la formule de référence Sans filler Filler A Filler B Filler C Filler D K2CO3 32 g 32 g 32 g 32 g 32 g Eau 100 g 100 g 100 g 100 g 100 g HEC 37,22 g 37,22 g 37,22 g 37,22 g 37,22 g Filler 1,7 g 1,7 g 1,7 g 1,7 g stabilisateur Conc. Sol. 32 g/100 mL 32 g/100 mL 32 g/100 mL 32 g/100 mL 32 g/100 mL Saline Fract. Mass HEC 22 % 22 % 22 % 22 % 22 0/0 pwi à 20°C 1,2296 g/mL 1,2296 g/mL 1,2296 g/mL 1,2296 g/mL 1,2296 g/mL Stabilité à 12 h Crémage Crémage Crémage Crémage Crémage Fraction hauteur Après le retour à 20°C, les échantillons avec (iller exposés préalablement à 5 et 10°C présentent un crémage important. Pour les échantillons à 25°C, on observe une séparation de phase intermédiaire. On constate donc que ces suspensions aqueuses d'hydroxy éthyl cellulose avec filler ne sont pas stables en fonction de la température, ce qui peut présenter des inconvénients, notamment lors de leur stockage. Tableau 4 ù Stabilité en température de la formule de référence avec filler (1,2 %) 5°C 10°C 15°C 20°C 25°C 35°C Après 12 h -1 % Exemple 3 Dans la formulation de référence renfermant 1,2 % massique de filler B a donc été introduit sous forme sèche 0,5 % massique d'attapulgite (commercialisée sous le nom Attagel 50 ù particules de 0,1 pm et de densité 2,4). La composition de la suspension est présentée dans le tableau 5. Les tests de stabilité à la température ont été effectués et il s'avère que ceux-ci sont 15 tout à fait satisfaisants comme visible sur le tableau 6. La stabilité de ces suspensions est nettement améliorée, grâce à la présence de ce filler et d'attapulgite. Composant Masse, g (%) K2CO3 32 g Eau 100 g Tableau 5 ù Formulation de référence avec filler (1,2 %) et attapulgite (0,5 %) 0/0 Hydroxyéthylcellulose 37,23 g (22 %) Filler B 2,059 g (1,2 %) Attapulgite 0,865 g (0,5 %) Stabilité à 12 h molécule une masse molaire moyenne comprise entre 40.000 et 50.000. Ce polysaccharide est commercialisé sous le nom CULMINAL MHPC 500-PF. - L'hydroxy éthyl cellulose modifié hydrophobe (HMHEC) : ce dérivé cellulosique présente deux types de substituants au niveau des groupements OH de la molécule de glucose, à savoir des hydroxy éthyles (-O-CH2-CH2-OH) et des groupements alkyl avec un nombre de carbones compris entre 8 et 25, et est commercialisé sous le nom NEXTON D2500W. Le nombre de moles de substituants par unité j3-D-glucosidique est voisin de 2,5. - L'hydroxy propylguar (HPG) : ce polysaccharide présente une chaîne principale constituée par une succession de résidus mannoses (f3-1-.4)-D-mannopyranose) avec un groupement latéral (1û>6) constitué par un résidu galactose (avec un ratio mannose/galactose compris entre 1,5 et 2) ; à la place de certains groupements ûOH de la molécule naturelle sont présents des groupements hydroxy propyles (introduits par éthérifcation). La molécule est commercialisée par la Société LAMBERTI sous le nom ESACOL HS30. Ces polysaccharides ont tous été testés dans des conditions identiques, à savoir à 22 % massique dans la suspension aqueuse en présence de filler à 0,4 % ou 1,2 % et d'attapulgite à 0,5 % (voir tableau 10). L'ensemble des suspensions renfermant ces polysaccharides a présenté des performances intéressantes vis-à-vis de la stabilité à la température (voir les résultats regroupés dans le tableau 11). Tableau 10 Composant Masse (g) (%) K2CO3 32 32 32 32 32 Eau 100 100 100 100 100 Polysaccharide HEC HEC (HDP) MHPC HMHEC HPG 37,23 37,23 37,23 37,23 37,23 (22 %) (22 %) (22 °/O) (22 %) (22 %) Filler B 0,686 2,059 0,686 0,686 0,686 (0,4 %) (1,2 %) (0,4 %) (0,4 %) (0,4 %) Attapulgite 0,865 0,865 0,865 0,865 0,865 (0,5 %) (0,5 %) (0,5 %) (0,5 %) (0,5 %) Stabilitéa12h introduit sous forme liquide, donc permettant un dosage et une dispersion aisés dans la composition cimentaire. En outre, si l'on regarde les valeurs d'étalement, le K2CO3 seul et l'attapulgite seul n'ont pas d'influence sur l'étalement. Ils ne sont donc pas à l'origine des propriétés constatées, c'est donc bien la présence du polysaccharide qui permet la surprenante augmentation de l'étalement, malgré une rétention d'eau accrue. Exemple 11 û Etalement et viscosité de béton autoplaçant Il a été également constaté que la suspension aqueuse selon l'invention RETEXP permet de conférer à une composition cimentaire de type béton autoplaçant, des propriétés adéquates à la fois d'étalement mais également de viscosité et d'aptitude au passage (passing ability), ainsi que des résistances à la ségrégation. A cet effet, une composition de béton telle que présentée dans le tableau 17 a été mise en oeuvre avec différents adjuvants : ù soit sans autre adjuvant que le superplastifiant : béton de référence avec filler, ùsoit en présence à la fois d'un agent viscosant et d'un agent seuillant c'est-à-dire un béton sans filler (colonne 2), conforme à la demande de brevet FR 07/05568 du même demandeur, ùsoit avec un béton sans filler avec un volume de pâte réduit avec seulement un 20 seul agent viscosant, ùsoit un béton sans filler avec seulement l'adjuvant liquide RETEXP (colonne de droite) selon la présente invention, également avec un volume de pâte cimentaire réduit. Les paramètres suivants ont été mesurés 25 ùl'étalement selon la norme NF EN 12350-2 à différents intervalles de temps à compter du gâchage to jusqu'à t12o min. ùle test au V funnel à ta et tgq min qui permet à la fois de tester la viscosité et l'aptitude au remplissage d'un béton autoplaçant. Un entonnoir en forme de V est rempli avec du béton frais et on mesure le temps (en secondes) nécessaire au béton pour s'écouler de cet entonnoir. La valeur obtenue mesure le temps d'écoulement du V funnel. Ce test est décrit en détail dans le document The European Guidlines for Self Compact-hg Concrete (Mai 2005 Self Compactif Concrete European Projet Group -- S.C.C.E.P.G.) ; le test de la L-box (décrit dans le même document) qui consiste à laisser écouler un volume mesuré de béton frais horizontalement à travers des espaces ménagés entre des barreaux verticaux. Le béton est introduit dans la partie verticale du caisson en forme de L et s'écoule dans la partie horizontale et l'on mesure la hauteur écoulée dans cette partie à l'extrémité de la branche horizontale du L du caisson. La mesure présentée dans le tableau 17 exprime la "passing ability", et est égale au rapport de la hauteur du béton à l'extrémité de la partie horizontale du caisson sur la hauteur du béton restant dans la portion verticale du caisson ; --la stabilité au tamis (méthode de mesure présentée dans le même document), le résultat indique le pourcentage de béton passant à travers un tamis pendant un temps donné ; ûla résistance à la compression est mesurée à 7 jours et à 28 jours. Les résultats présentés dans le tableau 17 montrent que la formulation de béton autoplaçant avec l'adjuvant RETEXP présente, avec un volume de pâte réduit, un meilleur étalement de t=30 min jusqu'à t = 120 min, une meilleure stabilité au tamis, par rapport à ka formulation avec 110 kg/m3 de (iller qui présente une "sur-résistance" à la compression à 28 jours.25 Tableau 17 Constituants Béton de référence Béton sans tiller Béton sans (iller à Béton sans tiller (Kg/m3) avec tiller Vp = 370 L Vp = 350 L à V° = 350 L (% adjuvant liquide poids/ciment) Ciment 320 372 350 350 Eau efficace 200 227 213 213 Filler 110 0 0 0 Sable 876 876 904 904 (0/4 mm) Gravillons 709 709 732 732 (4/14 mm) Superplastifiant 3,13 2,70 3,01 3,01 (0,95 %) (0,73 %) (0,86 %) (0,86 %) Agent 0 0,84 0,63 3,15 (fig.) "viscosant"* (0,225 %) (0,18 %) 0,9 % Agent 0 0,093 "seuillant"** (0,025 %) Volume de 370 L 370 L 350 L 350 L pâte Etalement à ta 665mm 665 mm 610 mm 600 mm a t30min 650 mm 650 mm 670 mm 680 mm à tismin 605 mm - - - à t60,, , 595 mm 690 mm 680 mm 660 mm à t90 min - 685 mm 660 mm 650 mm à tizamin 410 mm 680 mm 630 mm 600 mm Vfunnel à to 3,6 s 2,8 s 2,6 s 3,2 s Vfunnel à t6o min - - 3,3 s (tua) 2,9 s L-box 0,9 0,89 0,9 0,89 Stabilité au 17 % 16 % 6 % 8 % tamis Résistance à la compression 7 jours 34,5 MPa 22,3 MPa 24,3 MPa 30,5 MPa 28 jours 41,2 MPa 33,5 MPa 35,8 MPa 36,7 MPa * L'agent "viscosant" est le NATROSOL 250 GXR (HEC) **L'agent "seuillant" est l'ESACOL MX 144 (hydroxy propyl guar) REVENDICATIONS1. Agent de rétention d'eau pour composition cimentaire, caractérisé en ce qu'il se présente sous la forme d'une suspension aqueuse liquide d'au moins un polysaccharide à une concentration massique comprise entre 15 et 30 % dans une solution aqueuse d'un sel de base forte, à l'exclusion de sels d'amonium, de force ionique comprise entre 1,25 mol/L et 15 mol/L, présentant un pH supérieur à 9 et renfermant une attapulgite sous forme micronisée et au moins une poudre minérale non phylliteuse, ci-après dénommée filler, inerte chimiquement dans ladite suspension aqueuse, de granulométrie comprise entre 0,1 et 100 micromètres, ladite suspension aqueuse étant stable au moins dans une gamme de température allant de 5°C à 30°C. 2. Agent de rétention d'eau selon la revendication 1, caractérisé en ce que la teneur massique en attapulgite de la suspension aqueuse est comprise entre 0,1 % et 5 %, de préférence entre 0,2 % et 0,8 %. 3. Agent de rétention d'eau selon l'une des revendications 1 ou 2, caractérisé en ce 15 que la solution aqueuse présente une force ionique comprise entre 2,5 mol/L et 12,5 mol/L. 4. Agent de rétention d'eau selon l'une quelconque des revendications précédentes, caractérisé en ce que le filler est un filler siliceux, de préférence cristallin, de masse volumique comprise entre 2,60 et 2,80 g/mL. 20 5. Agent de rétention d'eau selon quelconque des revendications précédentes, caractérisé en ce que le filler présente une courbe granulométrique dont la valeur D50 est comprise entre 1 et 12 micromètres, de préférence entre 2 et 8 micromètres. 6. Agent de rétention d'eau selon quelconque des revendications précédentes, caractérisé en ce que la teneur massique en filler est comprise entre 0,1 et 5 %, de 25 préférence entre 0,35 et 1,5 % de ladite suspension aqueuse. 7. Agent de rétention d'eau selon quelconque des revendications précédentes, caractérisé en ce que la concentration massique en polysaccharide(s) est comprise entre 18 et 25 % de ladite suspension aqueuse. 8. Agent de rétention d'eau selon l'une quelconque des revendications précédentes, 22caractérisé en ce que le polysaccharide présente, à sec, une courbe granulométrique dont la valeur D50 est comprise entre 10 et 200 pm, de préférence entre 50 et 150 pm. 9. Agent de rétention d'eau selon quelconque des revendications précédentes, 5 caractérisé en ce que le polysaccharide est une hydroxy alkyl cellulose, ou un hydroxy alkyl guar comportant un groupement alkyl en C2 à C8, ou un mélange de ceux-ci. 10. Agent de rétention d'eau selon la revendication 9, caractérisé en ce que l'hydroxy alkyl cellulose est choisie parmi une hydroxyl ethyl cellulose (HEC), une méthylhydroxy-propyl cellulose (MHPC), une hydroxyéthylcellulose modifiée hydrophobe (HM 10 HEC), ou un mélange de celles-ci. 11. Utilisation de l'agent de rétention d'eau selon l'une quelconque des revendications précédentes, dans des compositions cimentaires pour augmenter à la fois leur viscosité et leur capacité à retenir l'eau en leur sein. 12. Utilisation de l'agent de rétention d'eau selon la revendication 10, dans des 15 compositions cimentaires pour augmenter à la fois leur viscosité et leur capacité à retenir l'eau en leur sein sans affecter leur étalement. 13. Composition cimentaire à base de ciment et d'eau, caractérisée en ce qu'elle renferme un agent de rétention d'eau selon l'une quelconque des revendications 1 à 10 en une teneur comprise entre 0,1 et 5 % en poids du ciment, 20